(57)【要約】  本発明は、一般に、式Ｉ、式ＩＩ、または式ＩＩＩを有する有機金属化合物、および少なくとも一つのこれらの化合物を含む層を有する素子に関する。【化１】2008504371.tif 000039（式中、Ｌ1はアリール−Ｎ−複素環配位子およびヘテロアリール−Ｎ−複素環配位子から選択され、Ｌ2はアニオン性配位子であり、Ｌ3はノニオン性配位子であり、Ｌ4はＬ1およびＬ2から選択され、ＭはＲｅ、Ｒｕ、Ｏｓ、Ｒｈ、Ｉｒ、Ｐｄ、ＰｔおよびＡｕから選択される金属であり、Ｆｗは少なくとも２個の（Ｌ4−Ｙe）基を担持可能な部分であり、Ｙはアルキレン、ヘテロアルキレン、アルケニレン、ヘテロアルケニレンおよびアルキニレンから選択される基であり、ａは１および２から選択され、ｂは０および１から選択され、ｃは０、１および２から選択され、ｄは０および、１から８の整数から選択され、ｅは０および１から選択され、ｆは０および１から選択され、ｇは１から４の整数であり、ならびに、ｈは１および２から選択され、ただし、ａ、ｂ、およびｃは、ＭがＡｕ、Ｐｄ、またはＰｔであるとき金属は４配位であり、およびＭがＲｅ、Ｒｕ、Ｏｓ、ＲｈまたはＩｒであるとき金属は６配位であるよう選択され、ならびに、ただし、ｆ＝０であるとき、ｅ＝０であり、および少なくとも１個の置換基Ｒ1が少なくとも１個の配位子にあり、ここでＲ1は溶剤可溶化性である）【特許請求の範囲】
【請求項１】
式Ｉ、式ＩＩ、または式ＩＩＩ
【化１】
2008504371.tif 000029
（式中、
Ｌ1はアリール−Ｎ−複素環配位子およびヘテロアリール−Ｎ−複素環配位子から選択され、
Ｌ2はアニオン性配位子であり、
Ｌ3はノニオン性配位子であり、
Ｌ4はＬ1およびＬ2から選択され、
ＭはＲｅ、Ｒｕ、Ｏｓ、Ｒｈ、Ｉｒ、Ｐｄ、ＰｔおよびＡｕから選択される金属であり、
ＦＷは少なくとも２個の（Ｌ4−Ｙe）基を担持可能な部分であり、
Ｙはアルキレン、ヘテロアルキレン、アルケニレン、ヘテロアルケニレンおよびアルキニレンから選択される基であり、
ａは１および２から選択され、
ｂは０および１から選択され、
ｃは０、１および２から選択され、
ｄは１から８の整数から選択され、
ｅは０および１から選択され、
ｆは０および１から選択され、
ｇは１から４の整数から選択され、および
ｈは１および２から選択され、
ただし、ａ、ｂ、およびｃは、ＭがＡｕ、Ｐｄ、またはＰｔであるとき金属は４配位であり、およびＭがＲｅ、Ｒｕ、Ｏｓ、ＲｈまたはＩｒであるとき金属は６配位であるよう選択され、ならびに
ただし、ｆ＝０であるとき、ｅ＝０であり、および少なくとも１個の置換基Ｒ1が少なくとも１個の配位子にあり、ここでＲ1は溶剤可溶化性である）
から選択される式を有する化合物を含む少なくとも１つの層を含むことを特徴とする有機電子素子。
【請求項２】
ＭがＯｓ、Ｉｒ、およびＰｔから選択されることを特徴とする請求項１に記載の素子。
【請求項３】
Ｌ1がフェニル−ピリジン、フェニル−ピリミジン、フェニル−キノリン、ビピリジン、およびチエニル−ピリジンから選択されることを特徴とする請求項１に記載の素子。
【請求項４】
式Ｉを有し、ａ＝２、ｂ＝０、ｃ＝０であり、およびＬ4が二座モノアニオン性配位子であることを特徴とする請求項１に記載の素子。
【請求項５】
Ｌ4が、β−エノレート配位子、β−エノレート配位子のＮアナログ、β−エノレート配位子のＳアナログ、アミノカルボキシレート配位子、イミノカルボキシレート配位子、サリチレート配位子、ヒドロキシキノリネート配位子、ヒドロキシキノリネート配位子のＳアナログおよびフォスフィノアルコキシド配位子から選択されることを特徴とする請求項４に記載の素子。
【請求項６】
アリールまたはヘテロアリール環に少なくとも１個のＲ1置換基があり、およびＲ1がアルキル、フルオロアルキル、アリール、フルオロアリール、アルキルアリール、アルコキシ、アリールオキシ、フルオロアルコキシ、フルオロアリールオキシ、ヘテロアルキル、フルオロヘテロアルキル、ヘテロアリール、フルオロヘテロアリール、ヘテロアルキルアリール、ヘテロアルコキシ、ヘテロアリールオキシ、フルオロヘテロアルコキシ、およびフルオロヘテロアリールオキシから選択されることを特徴とする請求項１に記載の素子。
【請求項７】
式Ｉを有し、ｅ＝０、ｆ＝０であり、およびＲ1がアルキル、フルオロアルキル、アリール、フルオロアリール、アルキルアリール、アルコキシ、アリールオキシ、フルオロアルコキシ、フルオロアリールオキシ、ヘテロアルキル、フルオロヘテロアルキル、ヘテロアリール、フルオロヘテロアリール、ヘテロアルキルアリール、ヘテロアルコキシ、ヘテロアリールオキシ、フルオロヘテロアルコキシ、およびフルオロヘテロアリールオキシから選択されることを特徴とする請求項１に記載の素子。
【請求項８】
Ｒ1がフェニル、フルオロフェニル、アルキルフェニル、フルオロアルキルフェニル、アルコキシフェニル、およびフルオロアルコキシフェニルから選択されることを特徴とする請求項７に記載の素子。
【請求項９】
ａ＝２、ｂ＝０、ｃ＝０、およびＬ4＝Ｌ1であることを特徴とする請求項７に記載の素子。
【請求項１０】
ａ＝２、ｂ＝０、ｃ＝０であり、およびＬ4が、β−エノレート配位子、β−エノレート配位子のＮアナログ、β−エノレート配位子のＳアナログ、アミノカルボキシレート配位子、イミノカルボキシレート配位子、サリチレート配位子、ヒドロキシキノリネート配位子、ヒドロキシキノリネート配位子のＳアナログ、およびフォスフィノアルコキシド配位子から選択されることを特徴とする請求項７に記載の素子。
【請求項１１】
前記少なくとも１つの層が発光層であることを特徴とする請求項１に記載の素子。
【請求項１２】
前記発光層は希釈剤をさらに含むことを特徴とする請求項１１に記載の素子。
【請求項１３】
前記希釈剤は高分子あるいは低分子材料、またはそれらの混合物を含むことを特徴とする請求項１２に記載の素子。
【請求項１４】
【化２】
2008504371.tif 000030
から選択されることを特徴とする化合物。
【請求項１５】
【化３】
2008504371.tif 000031
【化４】
2008504371.tif 000032
から選択されることを特徴とする化合物。
【請求項１６】
【化５】
2008504371.tif 000033
【化６】
2008504371.tif 000034
【化７】
2008504371.tif 000035
【化８】
2008504371.tif 000036
【化９】
2008504371.tif 000037
【化１０】
2008504371.tif 000038
から選択されることを特徴とする化合物。
【請求項１７】
請求項１４に記載の化合物を含む少なくとも１つの層を含むことを特徴とする有機電子素子。
【請求項１８】
請求項１５に記載の化合物を含む少なくとも１つの層を含むことを特徴とする有機電子素子。
【請求項１９】
請求項１６に記載の化合物を含む少なくとも１つの層を含むことを特徴とする有機電子素子。
【請求項２０】
請求項１に記載の化合物の少なくとも一種を含むことを特徴とする組成物。
【請求項２１】
ホストをさらに含むことを特徴とする請求項２０に記載の組成物。
【請求項２２】
前記ホストは、ポリ（Ｎ−ビニルカルバゾール）、共役ポリマー、ポリシラン、第３級芳香族アミン、およびそれらの混合物から選択されることを特徴とする請求項２１に記載の組成物。
【請求項２３】
前記ホストがポリアリーレンビニレン、ポリフルオレン、ポリオキサジアゾール、ポリアニリン、ポリチオフェン、ポリフェニレン、それらのコポリマー、およびそれらの混合物から選択されることを特徴とする請求項２０に記載の組成物。
【発明の詳細な説明】
【技術分野】
【０００１】
本発明は、有機金属化合物に関し、より詳細には、電気的に活性な有機金属化合物に関する。本発明はまた、活性層が少なくとも一種のこのような有機金属化合物を包含する電子素子に関する。
【０００２】
（関連出願の相互参照）
本出願は、２００４日６月９日に出願された米国仮特許出願第６０／５４５，５９６号に基づく優先権を主張する。
【背景技術】
【０００３】
ディスプレイを構成する発光ダイオードなどの発光する有機電子素子が、多数の異なる種類の電子機器中に存在する。このような素子のすべてにおいては、有機活性層が２層の電気接触層の間にサンドイッチされている。少なくとも１つの電気接触層は透光性であり、この電気接触層を光が透過することが可能である。有機活性層は、電気接触層を通して通電されると、透光性電気接触層を介して光を放射する。
【０００４】
有機エレクトロルミネッセント化合物を活性構成成分として発光ダイオードにおいて用いることは周知である。アントラセン、チアジアゾール誘導体、およびクマリン誘導体などの単純な有機分子がエレクトロルミネッセンスを示すことが公知である。例えば、（フレンド（Ｆｒｉｅｎｄ）ら）、（特許文献１）、（ヒーガー（Ｈｅｅｇｅｒ）ら）、（特許文献２）、および（ナカノ（Ｎａｋａｎｏ）ら）（特許文献３）において開示されてきているように、共役ポリマー半導体もまたエレクトロルミネッセント構成成分として用いられてきている。例えば、（タン（Ｔａｎｇ）ら）、（特許文献４）において開示されてきているように、三価金属イオン（特にアルミニウム）を備えた８−ヒドロキシキノレートの錯体が、エレクトロルミネッセント構成成分として広範に用いられてきている。
【０００５】
バローズおよびトンプソン（Ｂｕｒｒｏｗｓ  ａｎｄ  Ｔｈｏｍｐｓｏｎ）が、ｆａｃ−トリス（２−フェニルピリジン）イリジウムが活性構成成分として有機発光素子において用いることが可能であることを報告している。（（非特許文献１））この性能は、イリジウム化合物がホスト導電性材料中に存在する場合に最大化される。トンプソン（Ｔｈｏｍｐｓｏｎ）は、さらに、活性層がｆａｃ−トリス［２−（４’，５’−ジフルオロフェニル）ピリジン−Ｃ’2，Ｎ］イリジウム（ＩＩＩ）でドープされたポリ（Ｎ−ビニルカルバゾール）である素子を報告している。（（非特許文献２））フッ素化フェニルピリジン、フェニルピリミジン、またはフェニルキノリン配位子を有するエレクトロルミネッセントイリジウム錯体が、（特許文献５）に開示されている。
【０００６】
しかしながら、エレクトロルミネッセント化合物に対する継続的な要求が存在する。
【０００７】
【特許文献１】米国特許第５，２４７，１９０号明細書
【特許文献２】米国特許第５，４０８，１０９号明細書
【特許文献３】欧州特許出願公開第４４３  ８６１号明細書
【特許文献４】米国特許第５，５５２，６７８号明細書
【特許文献５】国際公開第０２／０２７１４号パンフレット
【特許文献６】国際公開第０３４０２５６号パンフレット
【特許文献７】英国特許第６１５５２３号明細書
【非特許文献１】応用物理誌（Ａｐｐｌ．Ｐｈｙｓ．Ｌｅｔｔ．）１９９９年、７５，４
【非特許文献２】ポリマー予稿集（Ｐｏｌｙｍｅｒ  Ｐｒｅｐｒｉｎｔｓ）２０００年、４１（１）、７７０
【非特許文献３】Ｉｚｖ．ＡＮ  ＵＳＳＲ．Ｓｅｒ．Ｋｈｉｍ．１９８０年、２８２７
【非特許文献４】無機化学（Ｉｎｏｒｇ．Ｃｈｅｍ．）１９８５年、第２４巻、第３６８０頁
【非特許文献５】フッ素化学誌（Ｊ．Ｆｌｕｏｒｉｎｅ  Ｃｈｅｍ．）２００２年、１１７、１２１
【非特許文献６】Ｏ．ローゼ（Ｌｏｈｓｅ）、Ｐ．テベニン（Ｔｈｅｖｅｎｉｎ）、Ｅ．Ｗａｌｄｖｏｇｅｌ  Ｓｙｎｌｅｔｔ、１９９９年、４５〜４８頁
【非特許文献７】「可溶性導電性ポリマーから形成された可撓性発光ダイオード（Ｆｌｅｘｉｂｌｅ  ｌｉｇｈｔ−ｅｍｉｔｔｉｎｇ  ｄｉｏｄｅｓ  ｍａｄｅ  ｆｒｏｍ  ｓｏｌｕｂｌｅ  ｃｏｎｄｕｃｔｉｎｇ  ｐｏｌｙｍｅｒ）」、ネイチャー（Ｎａｔｕｒｅ）３５７巻、４７７〜４７９頁（１９９２年６月１１日）
【非特許文献８】カーク−オスマー化学技術の百科事典（Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ）、第４版、第１８巻、８３７〜８６０頁、１９９６年
【発明の開示】
【課題を解決するための手段】
【０００８】
本発明は、式Ｉ、式ＩＩ、または式ＩＩＩ
【０００９】
【化１】
2008504371.tif 000002
【００１０】
（式中、
Ｌ1はアリール−Ｎ−複素環配位子およびヘテロアリール−Ｎ−複素環配位子から選択され、
Ｌ2はアニオン性配位子であり、
Ｌ3はノニオン性配位子であり、
Ｌ4はＬ1およびＬ2から選択され、
ＭはＲｅ、Ｒｕ、Ｏｓ、Ｒｈ、Ｉｒ、Ｐｄ、ＰｔおよびＡｕから選択される金属であり、
ＦＷは少なくとも２個の（Ｌ4−Ｙe）基を担持可能な部分であり、
Ｙはアルキレン、ヘテロアルキレン、アルケニレン、ヘテロアルケニレンおよびアルキニレンから選択される基であり、
ａは１および２から選択され、
ｂは０および１から選択され、
ｃは０、１および２から選択され、
ｄは１から８の整数から選択され、
ｅは０および１から選択され、
ｆは０および１から選択され、
ｇは１から４の整数であり、および
ｈは１および２から選択され、
ただし、ａ、ｂ、およびｃは、ＭがＡｕ、Ｐｄ、またはＰｔであるとき金属は４配位であり、およびＭがＲｅ、Ｒｕ、Ｏｓ、ＲｈまたはＩｒであるとき金属は６配位であるよう選択され、ならびに
ただし、ｆ＝０であるとき、ｅ＝０であり、および少なくとも１個の置換基Ｒ1が少なくとも１個の配位子にあり、ここでＲ1は溶剤可溶化性である）
を有する化合物に関する。
【００１１】
他の実施形態において、組成物は、式Ｉ、ＩＩ、またはＩＩＩの少なくとも１種の上記化合物を含む。
【００１２】
他の実施形態においては、少なくとも１種の本発明の化合物を含む少なくとも一つの活性層を含有する電子素子が提供される。
【００１３】
他の実施形態においては、少なくとも１種の本発明の化合物を包含する少なくとも一つの活性層を含有する有機発光ダイオード（ＯＬＥＤ）が提供される。
【００１４】
他の実施形態においては、少なくとも１種の本発明の化合物を包含する少なくとも一つの活性層を含有するエレクトロルミネッセント素子が提供される。
【００１５】
さらなる実施形態においては、エレクトロルミネッセント有機金属化合物の溶液処理性を改善する方法が提供される。一実施形態においては、このような方法は、少なくとも２個の単金属基を構成組織構造に共有結合的に結合させることにより、単金属基を多金属化合物に集合させることによって行われ、ここで、これらの単金属基は、配位子を介して構成組織構造に直接的に結合されているか、または連鎖を介して非直接的に結合されており、これにより溶液処理性が改善される。一実施形態において、かかる方法は、少なくとも１個の溶剤可溶化性置換基を有機単金属化合物の少なくとも１個の配位子に結合させることにより行われる。
【００１６】
前述の一般的な記載および以下の詳細な記載は一例でありおよび単に説明的であり、これらは、添付の特許請求の範囲により規定される本発明を限定するものではない。
【００１７】
本発明は、実施例によって例示されおよび添付の図において限定されない。
【発明を実施するための最良の形態】
【００１８】
上記式Ｉ、ＩＩまたはＩＩＩの化合物、これらの化合物を含有する組成物および上記の式の一つを含む少なくとも一つの活性層を含有する電子素子が提供される。一実施形態においては、上記の式の少なくとも１種の化合物を包含する少なくとも一つの活性層を含有する有機発光ダイオード（ＯＬＥＤ）が提供されている。他の実施形態において、上記の式の化合物を包含する少なくとも一つの活性層を含有する光活性素子が提供されている。
【００１９】
有機電子素子の調製において、溶液処理技術を用いて１つまたは複数の層を形成することが多くの場合に望ましい。ＯＬＥＤの分野において、高効率および長寿命の多層溶液処理された素子の形成は、困難な課題である。この領域で直面されたいくつかの問題点は、有機材料の熱的および形態学的安定性ならびにフィルム形成能である。特に関連性のあるのは、活性層、（例えば、放射）層に用いられる材料の溶解度およびフィルム形成能である。一定の実施形態においては、主要な素子性能は、堆積されたフィルムの質に依存する。ＯＬＥＤ実施形態の一つにおいて、放射層は、＜２０重量％でエレクトロルミネッセンス材料がドープされたホスト輸送材料を含む。一実施形態において、優れた混和性がホストおよびエレクトロルミネッセンス材料の間にあり、良質のフィルムが液相成長技術によって堆積され得る。
【００２０】
本発明の化合物は上記の式Ｉ、式ＩＩ、または式ＩＩＩを有する。
【００２１】
Ｍは、Ｒｅ、Ｒｕ、Ｏｓ、Ｒｈ、Ｉｒ、Ｐｄ、ＰｔおよびＡｕから選択される金属である。Ｐｄ、Ｐｔ、およびＡｕは＋２の酸化状態を有し、典型的には４配位である。下記のＬ1配位子は、配位位置の２つを占領する。他の２つはＬ4によって占領され、Ｌ4が単座の場合には、Ｌ3によっても占領される。Ｒｅ、Ｒｕ、Ｏｓ、Ｒｈ、およびＩｒは＋３の酸化状態を有し、典型的には６配位である。下記のＬ1配位子は、配位位置の２つまたは４つを占領する。他の位置はＬ4および、いくつかの場合、Ｌ2およびＬ3の組み合わせによって占領される。一実施形態においては、ＭはＯｓ、Ｉｒ、およびＰｔから選択される。
【００２２】
Ｌ1は、アリール−Ｎ−複素環配位子およびヘテロアリール−Ｎ−複素環配位子から選択される。配位子は、Ｎ−芳香族複素環に、単結合によって接続された芳香族または芳香族複素環を有する。芳香族または芳香族複素環は、単環または縮合環系を含み得る。芳香族環の例としては、限定されないが、フェニル、ナフチル、およびアントラセニルが挙げられる。芳香族複素環の例としては、限定されないが、チオフェンに由来の環、ジチオールピリジンに由来の環が挙げられる。Ｎ−芳香族複素環は、単環または縮合環系を含み得る。Ｎ−複素環式芳香族化合物基の例としては、限定されないが、ピリジン、ピラジン、ピリミジン、およびキノリンが挙げられる。一実施形態においては、Ｌ1はフェニル−ピリジン、フェニル−ピリミジン、フェニル−キノリン、ビピリジンおよびチエニル−ピリジンから選択される。配位子Ｌ1は、２つの結合点によって金属に配位しており、これはモノアニオン性、二座配位子である。２つの結合点は、Ｎ−芳香族複素環の窒素原子を介して、芳香族または芳香族複素環の炭素に対してである。
【００２３】
Ｌ2はモノアニオン性配位子である。Ｌ2は単座、二座または三座であることができる。単座Ｌ2配位子の例としては、限定されないが、Ｈ−（「水素化物」）およびＣ、ＯまたはＳを配位原子として有する配位子が挙げられる。配位基としては、限定されないが、アルコキシド、カルボキシレート、チオカルボキシレート、ジチオカルボキシレート、スルホネート、チオレート、ニトリル、アリール、カルバメート、ジチオカルバメート、チオカルバゾーンアニオン、スルホンアミドアニオン等が挙げられる。いくつかの場合において、β−エノレートおよびフォスフィノアルコキシドなどの、二座として以下で考察されている配位子は、単座配位子として作用することができる。単座配位子はまた、ハロゲン化物、硝酸塩、硫酸塩、ヘキサハロアンチモン酸塩等などの配位アニオンであることができる。これらの配位子は一般に市販されている。
【００２４】
二座Ｌ2配位子は、一般にＮ、Ｏ、Ｐ、またはＳを配位原子として有し、および金属に配位した場合には５員環または６員環を形成する。好適な配位基としては、アミノ、イミノ、アミド、アルコキシド、カルボキシレート、フォスフィノ、チオレート等が挙げられる。これらの配位子のための好適な親化合物の例としては、限定されないが、β−ジカルボニル（β−エノレート配位子）およびこれらのＮおよびＳアナログ、アミノカルボン酸（アミノカルボキシレート配位子）、ピリジンカルボン酸（イミノカルボキシレート配位子）、サリチル酸誘導体（サリチレート配位子）、ヒドロキシキノリン（ヒドロキシキノリネート配位子）およびこれらのＳアナログ、ならびにフォスフィノアルカノール（フォスフィノアルコキシド配位子）が挙げられる。
【００２５】
このβ−エノレート配位子は一般に式ＩＶ
【００２６】
【化２】
2008504371.tif 000003
【００２７】
（式中、Ｒ2は各出現において同一または異なる）を有する。Ｒ2基は、水素、ハロゲン、置換されたまたは置換されていないアルキル、アリール、アルキルアリールまたは複素環基であることができる。隣接するＲ2およびＲ3基は接続されて、置換されることが可能である、五員環および六員環を形成することができる。一実施形態においては、Ｒ2基はＣn（Ｈ＋Ｆ）2n+1、−Ｃ6Ｈ5、ｃ−Ｃ4Ｈ3Ｓ、およびｃ−Ｃ4Ｈ3Ｏ（式中、ｎは１から２０の整数である）から選択される。Ｒ3基は、Ｈ、置換されたまたは置換されていない、アルキル、アリール、アルキルアリール、複素環基またはフッ素であることができる。
【００２８】
好適なβ−エノレート配位子の例としては、以下に列挙された化合物が挙げられる。β−エノレートフォームの略記が以下に括弧内に記されている。
【００２９】
２，４−ペンタンジオネート［ａｃａｃ］
１，３−ジフェニル−１，３−プロパンジオネート［ＤＩ］
２，２，６，６−テトラメチル−３，５−ヘプタンジオネート［ＴＭＨ］
４，４，４−トリフルオロ−１−（２−チエニル）−１，３−ブタンジオネート［ＴＴＦＡ］
７，７−ジメチル−１，１，１，２，２，３，３−ヘプタフルオロ−４，６−オクタンジオネート［ＦＯＤ］
１，１，１，３，５，５，５−ヘプタフルオロ−２，４−ペンタンジオネート［Ｆ７ａｃａｃ］
１，１，１，５，５，５−ヘキサフルオロ−２，４−ペンタンジオネート［Ｆ６ａｃａｃ］
１−フェニル−３−メチル−４−ｉ−ブチリル−ピラゾリノネート［ＦＭＢＰ］
【００３０】
β−ジカルボニル親化合物は、一般に市販されている。親化合物１，１，１，３，５，５，５−ヘプタフルオロ−２，４−ペンタンジオン（ＣＦ3Ｃ（Ｏ）ＣＦＨＣ（Ｏ）ＣＦ3）は、パーフルオロペンテン−２とアンモニアとの反応、これに続く、（非特許文献３）において公開された手法による加水分解ステップに基づく二ステップ合成を用いて調製することが可能である。この化合物は、加水分解されやすいため無水条件下にて保管されおよび反応されるべきである。
【００３１】
ヒドロキシキノリネート配位子は、部分的にまたは完全にフッ素化されていてもよい、アルキルまたはアルコキシ基などの基で置換されることができる。好適なヒドロキシキノリネート配位子の例としては（略記が括弧内に提供されている）、
８−ヒドロキシキノリネート［８ｈｑ］
２−メチル−８−ヒドロキシキノリネート［Ｍｅ−８ｈｑ］
１０−ヒドロキシベンゾキノリネート［１０−ｈｂｑ］
が挙げられる。
親ヒドロキシキノリン化合物は一般に市販されている。
【００３２】
フォスフィノアルコキシド配位子は、一般に式Ｖ
【００３３】
【化３】
2008504371.tif 000004
【００３４】
（式中、
Ｒ4は各出現において同一であっても異なっていてもよく、ならびにＨおよびＣn（Ｈ＋Ｆ）2n+1から選択され、
Ｒ5は各出現において同一であっても異なっていてもよく、ならびにＣn（Ｈ＋Ｆ）2n+1およびＣ6（Ｈ＋Ｆ）5、またはＣ6Ｈ5-m（Ｒ6）mから選択され、
Ｒ6＝ＣＦ3、Ｃ2Ｆ5、ｎ−Ｃ3Ｆ7、ｉ−Ｃ3Ｆ7、Ｃ4Ｆ9、ＣＦ3ＳＯ2および
Φは２または３であり、
ｍは０または１から５の整数であり、ならびに
ｎは１から２０の整数である）を有する。
【００３５】
好適なフォスフィノアルコキシド配位子の例としては（略記が括弧内に提供されている）、
３−（ジフェニルフォスフィノ）−１−オキシプロパン［ｄｐｐＯ］、
１，１−ビス（トリフルオロメチル）−２−（ジフェニルフォスフィノ）−エトキシド［ｔｆｍｄｐｅＯ］、
１，１−ビス（トリフルオロメチル）−２−（ビス（３’５’−ジトリフルオロメチルフェニル）フォスフィノ）エトキシド［ＰＯ−２］、
１，１−ビス（トリフルオロメチル）−２−（ビス（４’−トリフルオロメチルフェニル）フォスフィノ）エトキシド［ＰＯ−３］、および
１，１−ビス（トリフルオロメチル）−２−（ビス（ペンタフルオロフェニル）フォスフィノ）エトキシド［ＰＯ−４］
が挙げられる。
【００３６】
親フォスフィノアルカノール化合物のいくつかは市販されているか、または、例えば、（非特許文献４）または（非特許文献５）においてｔｆｍｄｐｅＯについて報告されている手法などの公知の手法を用いて調製することができる。
【００３７】
一実施形態においては、Ｌ2は、芳香族基の一部である炭素原子を介して配位されている配位子である。この配位子は式ＶＩ
Ａｒ［−（ＣＨ2）q−Ｑ］p  （ＶＩ）
【００３８】
（式中、Ａｒはアリールまたはヘテロアリール基であり、Ｑは金属に配位可能なヘテロ原子を有する基、ｑは０または１から２０の整数、ｐは１から５の整数であり、および、さらにここで、（ＣＨ2）q中の炭素の１つまたは複数はヘテロ原子で置き換えられることが可能であり、および（ＣＨ2）q中の水素の１つまたは複数はＤまたはＦで置き換えられることが可能である）を有することができる。
【００３９】
一実施形態においては、ＱはＮ（Ｒ7）2、ＯＲ7、ＳＲ7、およびＰ（Ｒ8）2（式中、Ｒ7は各出現において同一であっても異なっていてもよく、これはＨ、ＣnＨ2n+1またはＣn（Ｈ＋Ｆ）2n+1であり、Ｒ8は各出現において同一であっても異なっていてもよく、これはＨ、Ｒ7、Ａｒおよび置換Ａｒから選択される）から選択される。
【００４０】
一実施形態においては、Ａｒはフェニルであり、ｑは１、ＱはＰ（Ａｒ）2およびｐは１または２である。
【００４１】
三座Ｌ2配位子は、二座配位子に類似するが、金属に配位可能な追加のノニオン性基を包含する。ノニオン性基の例としては、限定されないが、アミノ、イミノ、およびフォスフィノ基が挙げられる。
【００４２】
Ｌ3配位子は、非イオン性でありおよび単座または二座であることができる。Ｌ3配位子の例としては、限定されないが、ＣＯ、一座−および二座ホスフィン配位子、イソニトリル、イミン、およびジイミンが挙げられる。ホスフィン配位子は式ＶＩＩまたは式ＶＩＩＩ
ＰＡｒ3  （ＶＩＩ）  
Ａｒ2Ｐ−Ｚ−ＰＡｒ2  （ＶＩＩＩ）
【００４３】
（式中、Ａｒはアリールまたはヘテロアリール基を示し、およびＺは、アルキレン、ヘテロアルキレン、アリーレンまたはヘテロアリーレン基を示す）を有することができる。Ａｒ基は、アルキル、ヘテロアルキル、アリール、ヘテロアリール、ハロゲン化物、カルボキシル、スルホキシル酸塩、またはアミノ基で置換されていなくても置換されていてもよい。ホスフィン配位子は、一般に市販されている。
【００４４】
Ｌ4はアニオン性配位子である。式Ｉにおいて、ｅ＝１であるとき、および式ＩＩおよびＩＩＩにおいて、Ｌ4もまた中心構成組織に結合されている。Ｌ4は、Ｌ1と同一であるかまたは異なっているアリールＮ−複素環であることができる。Ｌ4は、上記されたようにＬ2のためのアニオン性配位子であることができる。式Ｉにおいて、ｅ＝１であるとき、式ＩＩおよびＩＩＩにおいて、Ｌ4は金属に対する配位および中心構成組織への結合の両方が可能でなければならないことが理解されるであろう。この場合、Ｌ4は、例えば、水酸化物であることはできない。
【００４５】
一実施形態においては、電気的に活性な有機金属化合物の溶液処理性が単金属基を多金属化合物に集合させることによって増加される。Ｆｗは、それに１つの、または１つ以上の、金属単位が結合することが可能である化学的構成組織を示す。無数の可能な構成組織構造が、本発明の化合物の構成に用いるために存在している。構成組織構造に結合し得る金属単位の数が、式Ｉにおいて「ｄ」として、式ＩＩにおいて「ｇ」として、および式ＩＩＩにおいて「ｈ」として示されている。この数は、構成組織構造の種類、Ｌ4配位子の性質、および金属上の他の配位子の性質に応じて変化する。いくつかの実施形態においては、構成組織に結合された金属単位の数は、２から約６までで変化する。他の実施形態においては、構成組織に結合された金属単位の数は、分枝点を備えた構成組織が用いられるならば、６より大きいことができる。
【００４６】
一実施形態においては、構成組織構造は、少なくとも１つのアリール環を有するヒドロカルビル部分である。アリール環を含有する例示的な構成組織構造が以下に規定されており、ここで、「−−−−−−」は、金属単位のための結合点を示す。
【００４７】
【化４】
2008504371.tif 000005
【００４８】
他の実施形態において、構成組織構造はシクロヘキシル環などの環状脂肪族部分である。
【００４９】
多種の無機材料もまた、構成組織構造として本発明の多金属錯体中に用い得る。一実施形態においては、本発明の化合物はシロキサンである。他の実施形態において、構成組織構造はシルセスキオキサンである。アルキニレン連鎖を有する例示的なシルセスキオキサンが以下の式
【００５０】
【化５】
2008504371.tif 000006
【００５１】
（式中、「−−−−−−−」は、金属単位のための結合点を示す。上記構造において、Ｓｉ−ＳｉはＳｉ−Ｏ−Ｓｉを表す）に規定されている。
【００５２】
上記構成組織構造のいずれもさらに置換されていることができる。置換基の例としては、限定されないが、アルキル、アリール、ヘテロアルキル、ヘテロアリール、アルコキシ、およびアリールオキシなどの基が挙げられ、ここで、このような基は部分的にまたは完全にフッ素化されていてもよい。「フッ素化」とは、基中の１つまたは複数の水素がフッ素によって置き換えられることを意味する。
【００５３】
Ｙは、構成組織構造および結合する配位子Ｌ4の間の任意の連結基を示す。本発明の化合物において用いられた場合には、連鎖は、金属化合物の所望の特性に不利益に作用しない基のいずれであることができる。例としては、限定されないが、Ｏ、Ｓ、アルキレン、ヘテロアルキレン、アルケニレン、ヘテロアルケニレン、アルキニレン、およびヘテロアルキニレンが挙げられる。例えば、発光用途のためには、連結基は、構成組織に結合するエレクトロルミネッセント金属中心の各々の放射特性を摂動するべきではない。連鎖は、各金属基が、エレクトロルミネッセント効率が最適化されるように空隙に配向されるよう、選択されることができる。いくつかの実施形態において、連鎖は、または１〜６個の炭素を有する、アルキレン、アルケニレン、アルキニレン部分である。
【００５４】
一実施形態においては、溶液処理性は、少なくとも１個の溶剤可溶化性置換基、Ｒ1を、少なくとも１個のアリールまたはヘテロアリール基に組み込むことにより増加される。一実施形態において、Ｒ1は、アルキル、フルオロアルキル、アリール、フルオロアリール、アルキルアリール、アルコキシ、アリールオキシ、フルオロアルコキシ、フルオロアリールオキシ、およびこれらのヘテロ−アナログから選択される。一実施形態において、Ｒ1は、フェニル、フルオロフェニル、アルキルフェニル、フルオロアルキルフェニル、アルコキシフェニル、およびフルオロアルコキシフェニルから選択される。一実施形態において、Ｒ1は、アリール置換アリール基である。一実施形態において、Ｒ1は、テトラフェニルフェニル基である。
【００５５】
以下に規定された構造は、ＣＨ2連結基を介してアリール構成組織構造に連結されたＬ4配位子としての例示的なβ−エノレートを示す。また、以下に、酸素原子を介してシクロヘキシル構成組織構造に結合したβ−エノレート配位子の例を示す。
【００５６】
【化６】
2008504371.tif 000007
【００５７】
金属としてＩｒ、Ｌ1としてフェニル−ピリジンまたはフェニル−キノリン、Ｌ4配位子としてβ−エノレート、およびＦｗとしてアリール環を有する例示的な本発明の化合物が図１に規定されている。
【００５８】
一実施形態において、化合物は、ｅ＝ｆ＝０であり、および少なくとも１個の置換基、Ｒ1が、少なくとも１個の配位子にある（ここで、Ｒ1は溶剤可溶化性である）式Ｉを有する。一実施形態において、Ｒ1は、アルキル、フルオロアルキル、アリール、フルオロアリール、アルキルアリール、アルコキシ、アリールオキシ、フルオロアルコキシ、フルオロアリールオキシ、およびこれらのヘテロ−アナログから選択される。一実施形態において、Ｒ1はフェニル、フルオロフェニル、アルキルフェニル、フルオロアルキルフェニル、アルコキシフェニル、およびフルオロアルコキシフェニルから選択される。一実施形態において、Ｒ1はアリール−置換アリール基である。
【００５９】
ｅ＝ｆ＝０であり、金属としてＩｒおよびＬ1としてフェニル−ピリジンを備える式Ｉを有する例示的な本発明の化合物が、図２〜４に記載されている。
【００６０】
本発明の有機金属化合物は非イオン性である。これらは従来の手段のいずれかによってフィルムに形成されることが可能である。これらは純粋なフィルムに形成されることが可能であるが、またはフィルム中において他の材料と組み合わされることができる。低分子量化合物は、いくつかの場合、無処置に昇華されることができる。これらの材料の薄膜は、真空蒸着により得ることができる。しかしながら、溶液処理によって化合物を蒸着することが、有利であることが多い。公知の液相成長技術のいずれをも用いることができる。新規の有機金属化合物の溶液処理のための液体媒体は、化合物を溶解または分散させることができる、有機または部分的に有機液体のいずれかであることができる。一般に、液体媒体は、非水性である。液体媒体として用いることができる好適な有機液体の例としては、限定されないが、トルエン、フッ素化トルエン、キシレン、フッ素化キシレン、塩化炭化水素、エチルアセテート，および４−ヒドロキシ−４−メチル−２−ペンタノン、およびこれらの混合物が挙げられる。
【００６１】
新規の有機金属化合物は、当業者に周知の有機合成技術および有機金属合成技術を用いる種々の方法で合成され得る。ＭがＩｒである化合物の、いくつかの例示的な合成が以下に規定されている。アナログ反応を他の金属について行うことができる。
【００６２】
【化７】
2008504371.tif 000008
【００６３】
【化８】
2008504371.tif 000009
【００６４】
ステップＡおよびステップＢは、４個の好適な二座、モノアニオン性配位子Ｌ4を有しているアリール構成組織構造の合成を記述している。２，４−ペンタンジオンの１，２，４，５−テトラ−ブロモメチルベンゼンとの、リチウムジイソプロピルアミド（「ＬＤＡ」）などの強塩基の存在下における反応は、１，２，４，５−テトラ−（３，５−ジオキソ−ヘキシル）ベンゼンをもたらす。この構成組織構造は、β−ジエノレートを形成するための脱プロトン化の後、４個以下の単金属基が配位するために好適な４個のβ−ジカルボニル部分を有している。これは、例えば、ステップＢに示されるように達成される。４個のβ−ジカルボニル部分を備えた構成組織構造はＮａＨと反応して、アセチルアセトネート部分、Ｌ4を製造し、これは、次いで前駆体Ｉｒ錯体と反応して、本発明の化合物の例を形成する。
【００６５】
前駆体有機金属錯体は、
【００６６】
【化９】
2008504371.tif 000010
【００６７】
（式中、Ｌは同一または異なり、および典型的には、種類Ｌ1の配位子であり、およびＺはＣｌまたはＯＲ9であり、ここで、Ｒ9はＨ、ＣＨ3、またはＣ2Ｈ5である）などの中間体二量体を介して調製することが可能である。イリジウム二量体は、一般に、先ず三塩化イリジウム水和物を配位子Ｌ1と反応させ、および任意によりＮａＯＲ9を添加することにより調製することができる。
【００６８】
式Ｉ（式中、ｅ＝ｆ＝０、ａ＝２であり、およびＬ4＝Ｌ1である）を有する化合物は、三塩化イリジウム水和物と、過剰量の配位子と、トリフルオロ酢酸銀との反応により調製することができる。
【００６９】
アリール−Ｎ−複素環およびヘテロアリール−Ｎ−複素環配位子は、一般に、（非特許文献６）に記載されている通り構成成分基のスズキカップリングを用いて調製することができる。
【００７０】
本発明の化合物は、単離し、精製し、ならびに、元素分析、1Ｈおよび19ＦＮＭＲスペクトルデータ、および、好適な結晶性化合物については単結晶Ｘ線回折により、完全に特徴付けることができる。いくつかの場合において、異性体の混合物が得られる。多くの場合、混合物は、個々の異性体を単離することなく用いることができる。個々の異性体が所望の場合には、これらは、標準的な技術を用いる、シリカまたはアルミナ媒体での液体クロマトグラフィにより、分離可能であることが多い。
【００７１】
（電子素子）
他の実施形態は、上記有機金属化合物を含む少なくとも１つの層を含む新規の有機電子素子である。有機金属化合物は、個別の層中にあることができ、または素子中の他の活性または非活性材料と組み合わすことができる。
【００７２】
有機電子素子構造の１種類の例示が図５に示されている。素子１００は、陽極層１１０および陰極層１５０を有する。陽極には、正孔輸送材料を含む層１２０が隣接している。陰極には、電子輸送材料を含む層１４０が隣接している。正孔輸送層および電子輸送層の間に光活性層１３０がある。
【００７３】
素子１００の用途に応じて、光活性層１３０は、印加電圧によって活性化される発光層（発光ダイオードまたは発光電気化学セル、発光ディスプレイ中のものなどの）、放射エネルギーに応答し、印加バイアス電圧と共にもしくは印加バイアス電圧無しで信号を生成する（受光器中のものなどの）材料層であることができる。本願明細書において開示された化合物について実用性を有する電子素子としては、
（１）電気エネルギーを放射線に転換する素子（例えば、発光ダイオード、発光ダイオードディスプレイ、またはダイオードレーザー）、（２）電子処理を介して信号を検知する素子（例えば、受光器（例えば、光導電セル、光抵抗器、光スイッチ、フォトトランジスタ、光電管）、ＩＲ検知器）、（３）放射線を電気エネルギーに転換する素子（例えば、光起電素子または太陽電池）、および（４）１つまたは複数の有機半導体層を包含する１つまたは複数の電子構成成分を包含する素子（例えば、トランジスタまたはダイオード）が挙げられる。
【００７４】
本発明の化合物は、層１３０における光活性材料として、または層１３０または層１４０における電子輸送材料として特に有用である。一実施形態において、本発明の化合物は、ダイオード中の発光材料として用いられる。一実施形態においては、層の総重量を基準にして、２０重量％を超える新規の化合物、１００％以下が新規の化合物である層を放射層として用いることができる。追加の材料が、本発明の化合物と共に、放射層中に存在し得る。例えば、蛍光染料が放射の色を変化させるために存在し得る。希釈剤もまた添加されてもよく、このような希釈剤は、電荷輸送材料または非活性マトリックスであり得る。希釈剤は、高分子材料、低分子またはこれらの混合物を含み得る。希釈剤は、加工助剤として作用し得、金属化合物を含有するフィルムの物理的特性または電気的特性を改善し得、本願明細書に記載の金属化合物における自己消光を低減し得、および／または本願明細書に記載の金属化合物の凝集を低減し得る。
【００７５】
一定の実施形態において、本願明細書において記載された新規の化合物は、ホスト材料中のゲスト材料として存在する。用語「ゲスト材料」とは、ホスト材料を含有する層中における、層の電子的特徴または、放射線放射、受光、またはフィルタリングの目標波長を、このような材料が存在しない層の電子的特徴または放射線放射、受光、またはフィルタリングの波長に比較して、変化させる材料を意味すると意図される。用語「ホスト材料」は、通常は、ゲスト材料が添加され得るまたはされ得ない層の形態にある材料を意味すると意図される。ホスト材料は、電子的特徴を有し得、あるいは有し得ず、または放射線を放射し、受光しまたはフィルタすることが可能であり得、あるいはあり得ない。
【００７６】
好適な高分子ホスト材料の限定されない例としては、ポリ（Ｎ−ビニルカルバゾール）、共役ポリマー、およびポリシラン、ならびにこれらの混合物が挙げられる。好適な小分子ホスト材料の限定されない例としては、４，４’−Ｎ，Ｎ’−ジカルバゾールビフェニル（ＣＢＰ）、ビス（２−メチル−８−キノリノラト）（４−フェニルフェノラト）アルミニウム（ＢＡｌＱ）または第３級芳香族アミンおよびこれらの混合物が挙げられる。好適な共役ポリマーの例としては、ポリアリーレンビニレン、ポリフルオレン、ポリオキサジアゾール、ポリアニリン、ポリチオフェン、ポリフェニレン、これらのコポリマーおよびこれらの組み合わせが挙げられる。共役ポリマーは、例えば、アクリル系、メタクリル系、またはビニルモノマー単位といった非共役部分を有するコポリマーであることができる。一実施形態においては、希釈剤は、フルオレンおよび置換フルオレンのホモポリマーおよびコポリマーを含む。希釈剤が用いられる場合には、本発明の化合物は、一般に少量で存在する。一実施形態においては、金属化合物は、層の総重量を基準にして２０重量％未満である。一実施形態においては、金属化合物は、層の総重量を基準にして１０重量％未満である。
【００７７】
いくつかの場合において、本発明の化合物は、２つ以上の異性体の形態で存在し得、または異なる錯体の混合物が存在し得る。ＯＬＥＤの上記考察において、用語「本発明の化合物」とは、化合物および／または異性体の混合物を含むことを意図していると理解されるであろう。
【００７８】
高効率ＬＥＤを実現するために、正孔輸送材料のＨＯＭＯ（最高被占分子軌道）が陽極の仕事関数と位置合せされているべきであり、電子輸送材料のＬＵＭＯ（最低非占有分子軌道）が陰極の仕事関数と位置合せされているべきである。化学的な親和性および材料の昇華温度がまた、電子および正孔輸送材料の選択において重要な要件である。
【００７９】
ＯＬＥＤ中の他の層は、このような層において有用であると公知であるいずれ材料からも形成することができる。陽極１１０は、正電荷キャリアを注入するために特に効率的な電極である。これは、例えば、金属、混合金属、合金、金属酸化物または混合−金属酸化物を含有する材料から形成することができ、またはこれは、導電性ポリマーであることができる。好適な金属としては、１１族金属、４、５、および６族の金属、および８〜１０族遷移金属が挙げられる。陽極が透光性であるべきである場合には、インジウム−スズ−酸化物などの１２、１３および１４族金属の混合−金属酸化物が一般に用いられる。ＩＵＰＡＣ番号方式が一貫して用いられており、ここで周期律表からの族は左から右に１〜１８として番号付けされている（化学および物理のＣＲＣハンドブック（ＣＲＣ  Ｈａｎｄｂｏｏｋ  ｏｆ  Ｃｈｅｍｉｓｔｒｙ  ａｎｄ  Ｐｈｙｓｉｃｓ）、８１版、２０００年）。陽極１１０は、（非特許文献７）に記載されている通り、ポリアニリンなどの有機材料をも含み得る。陽極および陰極の少なくとも１つは、発生した光を観測することができるよう少なくとも部分的に透明であるべきである。
【００８０】
層１２０のための正孔輸送材料の例は、例えば、Ｙ．ワン（Ｙ．Ｗａｎｇ）による（非特許文献８）に要約されている。正孔輸送分子およびポリマーの両方を用いることができる。通例用いられる正孔輸送分子は、Ｎ，Ｎ’−ジフェニル−Ｎ，Ｎ’−ビス（３−メチルフェニル）−［１，１’−ビフェニル］−４，４’−ジアミン（ＴＰＤ）、４，４’−ビス［Ｎ−（１−ナフチル）−Ｎ−フェニルアミノ］ビフェニル（ＮＰＢ、ＮＰＤ）、１，１−ビス［（ジ−４−トリルアミノ）フェニル］シクロヘキサン（ＴＡＰＣ）、Ｎ，Ｎ’−ビス（４−メチルフェニル）−Ｎ，Ｎ’−ビス（４−エチルフェニル）−［１，１’−（３，３’−ジメチル）ビフェニル］−４，４’−ジアミン（ＥＴＰＤ）、テトラキス−（３−メチルフェニル）−Ｎ，Ｎ，Ｎ’，Ｎ’−２，５−フェニレンジアミン（ＰＤＡ）、ａ−フェニル−４−Ｎ，Ｎ−ジフェニルアミノスチレン（ＴＰＳ）、ｐ−（ジエチルアミノ）ベンズアルデヒドジフェニルヒドラゾン（ＤＥＨ）、トリフェニルアミン（ＴＰＡ）、ビス［４−（Ｎ，Ｎ−ジエチルアミノ）−２−メチルフェニル］（４−メチルフェニル）メタン（ＭＰＭＰ）、１−フェニル−３−［ｐ−（ジエチルアミノ）スチリル］−５−［ｐ−（ジエチルアミノ）フェニル］ピラゾリン（ＰＰＲまたはＤＥＡＳＰ）、１，２−トランス−ビス（９Ｈ−カルバゾール−９−イル）シクロブタン（ＤＣＺＢ）、Ｎ，Ｎ，Ｎ’，Ｎ’−テトラキス（４−メチルフェニル）−（１，１’−ビフェニル）−４，４’−ジアミン（ＴＴＢ）、および銅フタロシアニンなどのポルフィリン系化合物である。通例用いられる正孔輸送ポリマーはポリビニルカルバゾール、（フェニルメチル）ポリシラン、およびポリアニリンである。上述したものなどの正孔輸送分子をポリスチレンおよびポリカーボネートなどのポリマーにドープすることにより正孔輸送ポリマーを得ることも可能である。
【００８１】
層１４０のための他の電子輸送材料の例としては、トリス（８−ヒドロキシキノラト）アルミニウム（Ａｌｑ3）、２，９−ジメチル−４，７−ジフェニル−１，１０−フェナントロリン（ＤＤＰＡ）または４，７−ジフェニル−１，１０−フェナントロリン（ＤＰＡ）などのフェナントロリンベースの化合物、および２−（４−ビフェニリル）−５−（４−ｔ−ブチルフェニル）−１，３，４−オキサジアゾール（ＰＢＤ）および３−（４−ビフェニリル）−４−フェニル−５−（４−ｔ−ブチルフェニル）−１，２，４−トリアゾール（ＴＡＺ）などのアゾール化合物などの金属キレート化オキシノイド化合物が挙げられる。層１４０は、電子輸送を容易にし、および層境界面での励起の消光を防止するために緩衝層または閉じ込め層としても役立つ、両方に機能することができる。好ましくは、この層は、電子移動性を促進しおよび励起消光を低減する。
【００８２】
陰極１５０は、電子または負印加キャリアの注入のために特に効率的である電極である。陰極は、陽極より低い仕事関数を有するいかなる金属または非金属であってもよい。陰極のための材料は、１族のアルカリ金属（例えば、Ｌｉ、Ｃｓ）、２族（アルカリ土類）金属、希土類元素およびランタノイドを包含する１２族金属、およびアクチニドから選択することができる。アルミニウム、インジウム、カルシウム、バリウム、サマリウムおよびマグネシウム、ならびに組み合わせなどの材料を用いることができる。Ｌｉ含有有機金属化合物もまた、作動電圧を低減するために有機層および陰極層の間に堆積されることができる。
【００８３】
有機電子素子には他の層があることが知られている。例えば、陽極層１１０および活性層１３０の間には、正電荷輸送および／または層のバンドギャップマッチングを容易にするために、または保護層として機能するために、追加の層（図示せず）があってもよい。同様に、活性層１３０および陰極層１５０の間には、負印輸送および／または層間のバンドギャップマッチングを容易にするために、または保護層として機能するために、追加の層（図示せず）があってもよい。技術分野において周知である層を用いることができる。追加で、上記層のいずれも、２つ以上の層で形成されていることができる。または、いくつかのまたはすべての無機陽極層１１０、正孔輸送層１２０、活性層１３０、および陰極層１５０は、電荷キャリア輸送効率を増大するために表面処理され得る。各構成成分層のための材料の選択は、高素子効率の素子を提供するという目標とのつりあいによって決定されることが好ましい。
【００８４】
各機能層は、２つ以上の層から構成され得ることが理解される。
【００８５】
素子は、個々の層を好適な基材の上に順次に蒸着することによって調製することができる。ガラスおよび高分子フィルムなどの基材を用いることができる。熱蒸発、化学蒸着等などの、従来の蒸着技術を用いることができる。または、有機層は、好適な溶剤中の溶液または分散体から、いずれかの従来のコーティング技術を用いてコートすることができる。普通、異なる層は、以下の厚さの範囲を有するであろう。陽極１１０、５００〜５０００Å、好ましくは１０００〜２０００Å、正孔輸送層１２０、５０〜１０００Å、好ましくは２００〜８００Å、発光層１３０、１０〜１０００Å、好ましくは１００〜８００Å、電子輸送層１４０、５０〜１０００Å、好ましくは２００〜８００Å、陰極１５０、２００〜１００００Å、好ましくは３００〜５０００Å。素子における電子−正孔再結合ゾーンの位置、およびすなわち素子の放射スペクトルは、各層の相対的な厚さによって影響される可能性がある。したがって、電子輸送層の厚さは、電子−正孔再結合ゾーンが発光層中にあるように選択されるべきである。層厚の望ましい比は、用いられる材料の正確な性質に依存するであろう。
【００８６】
本発明の化合物で形成された素子の効率は、素子中の他の層を最適化することによってさらに改善することが可能であることが理解される。例えば、Ｃａ、ＢａまたはＬｉＦなどのより効率的な陰極を用いることができる。成形された基材および動作電圧の低減または量子効率を増大させる結果となる新規の正孔輸送材料もまた適用可能である。追加の層もまた、種々の層エネルギーレベルを調整するためにおよびエレクトロルミネッセンスを促進するために追加することができる。
【００８７】
本発明の化合物は多くの場合燐光性および光輝性であり、ならびにＯＬＥＤ以外の用途においても有用であり得る。例えば、燐光性有機金属化合物は、感酸素インジケータとして、バイオアッセイにおける燐光性インジケータとして、および触媒として用いられてきている。
【００８８】
本願明細書において用いられている、用語「化合物」は、分子から形成される電気的に無電荷の物質を意味すると意図され、分子はさらに原子（ここで、原子は物理的な方法によっては分離することができない）からなる。用語「配位子」は、金属イオンの配位圏に結合されている、分子、イオン、または原子を意味すると意図される。用語「錯体」は、名詞として用いられたときは、少なくとも１つの金属イオンおよび少なくとも１つの配位子を有する化合物を意味すると意図される。用語「単座配位子」は、金属イオンの配位圏における１つの配位サイトを占領する配位子を指す。類似して、用語「二座配位子」および「三座配位子」は、金属イオンの配位圏におけるそれぞれ２つおよび３つの配位サイトを占領する配位子を指す。
【００８９】
用語「基」は、有機化合物における置換基または錯体における配位子のような化合物の部分を意味すると意図される。用語「６配位」は、６個の基または結合点が中心金属に配位していることを意味すると意図される。用語「４配位」は、４個の基または結合点が中心金属に配位していること意味すると意図される。句「に隣接している」は、素子中の層を指すために用いられているときは、１つの層が直接的に他の層に続いていることを必ずしも意味しない。他方で、句「隣接するＲ基」は、化学式において相互に隣接する（すなわち、原子に結合により接続されたＲ基）Ｒ基を指すために用いられる。
【００９０】
用語「光活性な」は、エレクトロルミネッセンスまたは感光性を示す材料のいずれかを意味すると意図される。
【００９１】
用語「活性な」または「電気的に活性な」は、層または材料を指しているとき、電子的または電子照射特性を示す層または材料を意味すると意図される。活性層材料は、放射線を放射し得または、放射線を受けたときに電子−正孔対の濃度の変化を示し得る。
【００９２】
式において、符号Ｌ、Ｍ、Ｑ、Ｒ、Ｙ、ＺおよびＦｗが、ここに定義される原子または基を称するために用いられている。他のすべての符号が従来の原子記号を称するために用いられている。
【００９３】
本願明細書において用いられている、「液体または溶液処理または溶液堆積」は、液体媒体からの均一なフィルムの形成を指す。一実施形態においては、フィルムは頑強である。堆積技術としては、液体媒体の形態にある材料を堆積する連続的方法または非連続的方法のいずれかが挙げられる。用語「層」は、用語「フィルム」と区別なく用いられ、および所望の領域を被覆するコーティングを指す。用語は、サイズによっては限定されない。例えば、いくつかの実施形態において、領域は、素子全体と同程度に大きくてもよい。他の実施形態においては、領域は、実際のビジュアルディスプレイなどの特定の機能性領域と同程度に小さくてもよく、または単一のサブピクセルと同程度に小さくてもよい。追加で、領域は、連続的であっても非連続的であってもよい。層は、特に限定されないが、蒸着、液相成長、および熱転写を包含する、従来の堆積技術のいずれかによって形成することができる。例えば、いくつかの実施形態において、層は、スピンコーティング、グラビアコーティング、カーテンコーティング、浸漬被覆、スロット−ダイコーティング、スプレー被覆、連続ノズルコーティング、および、インクジェット印刷、コンタクトプリント（グラビア印刷、スクリーン印刷等など）などの非連続堆積技術、または実に、層を実在化させるのに効果的な他の手法のいずれかによって形成し得る。
【００９４】
本願明細書において用いられている、用語「アルキル」は、一つの結合点を有する脂肪族炭化水素に由来する基を意味すると意図され、この基は直鎖、分岐または環状であり得る。用語「アルキレン」は、アルキル基に由来し、２つ以上の結合点を有する基を意味すると意図される。
【００９５】
本願明細書において用いられている、用語「アルケニル」は、１つまたは複数の炭素−炭素二重結合を有する炭化水素に由来し、一つの結合点を有する基を意味すると意図され、この基は、直鎖、分岐または環状であり得る。用語「アルケニレン」は、アルケニル基に由来し、１つまたは複数の炭素−炭素二重結合を有しおよび２つ以上の結合点を有する基を意味すると意図される。
【００９６】
本願明細書において用いられている、用語「アルキニル」は、１つまたは複数の炭素−炭素三重結合を有する炭化水素に由来し、一つの結合点を有する基を意味すると意図され、この基は、直鎖、分岐または環状であり得る。用語「アルキニレン」は、アルキニル基に由来し、２つ以上の結合点を有する基を意味すると意図される。
【００９７】
本願明細書において用いられている、用語「アリール」は、一つの結合点を有する芳香族炭化水素に由来する基を意味すると意図される。用語「アリーレン」は、アリール基に由来し、および二つの結合点を有する基を意味すると意図される。
【００９８】
本願明細書において用いられている、用語「アリールアルキレン」は、アリール置換基を有するアルキル基に由来する基を意味すると意図される。
【００９９】
本願明細書において用いられている、用語「アリーレンアルキレン」は、アリール基およびアルキル基の両方を有し、一つの結合点をアリール基におよび一つの結合点をアルキル基に有する基を意味すると意図される。
【０１００】
本願明細書において用いられている、「ヒドロカルビル」は、主に炭素原子および水素原子から組成されている部分を指す。本願明細書において用いられている、「ヒドロカルビル」部分はまた、ヘテロ原子、例えば、Ｎ、Ｏ、Ｐ等を含有し得る。
【０１０１】
本願明細書において用いられている、「無機」は、主に炭素以外の原子から組成されている部分を指す。
【０１０２】
本願明細書において用いられている、用語「溶剤可溶化性」は、少なくとも１種の有機溶剤における材料の溶解度または分散度が増大されたことを示す。
【０１０３】
本願明細書において用いられている、接頭語「フルオロ」は、１つまたは複数の水素が、完全に水素化された、部分的にフッ素化および過フッ素化された置換基を包含するフッ素によって置き換えられていることを意味すると意図される。
【０１０４】
本願明細書において用いられている、接頭語「ヘテロ」は、基を形成する少なくとも１つの炭素原子が、ヘテロ原子によって置き換えられていることを示す。このようなヘテロ原子としては、例えば、Ｎ、Ｏ、Ｐ等が挙げられる。
【０１０５】
第１６頁を参照のこと  他に示されていない限り、すべての基は非置換または置換であることができる。
【０１０６】
本願明細書において用いられている、用語「含む、」「含んでいる、」「包含する、」「包含している、」「有する、」「有している」またはこれらの他のいかなる変形は、非排他的な包含を包括することを意図している。例えば、要因の列挙を含む処理、方法、物品、または装置は、これらの要因のみに必ずしも限定されず、明示的に列挙されていないまたはこのような処理、方法、物品、または装置に本質的である他の要因を包含し得る。さらに、明示的に反対に明言されていない限り、「または」は、包括的なまたはを指し、および排他的なまたはを指さない。例えば、条件ＡまたはＢは以下のいずれかの一つによって充足される。Ａが真であり（または存在し）およびＢが偽である（または存在しない）、Ａが偽であり（または存在せず）およびＢが真である（または存在する）、およびＡおよびＢの両方が真である（または存在する）。
【０１０７】
また、単数形（「ａ」または「ａｎ」）の使用は、本発明の要因および構成成分を記載するために用いられている。これは、単に、簡便さおよび本発明の一般的な観念を与えるためになされている。この記載は、１つまたは少なくとも１つを包含するとして読むべきであり、および単数形は、それがそうではないことを意味することが明白でない限り、複数形をも包含する。
【０１０８】
他に定義されていない限り、本願明細書において用いられたすべての技術および科学的用語は、本発明が属する技術分野の当業者によって通例理解されるのと同一の意味を有する。本願明細書において記載されたものと類似または均等な方法および材料を本発明の実施または試験において用いることができるが、好適な方法および材料が以下に記載されている。本願明細書において言及されたすべての公報、特許出願、特許および他の参考文献は、それらの全体が参照により援用される。抵触する場合には、定義を包含する本明細書が優先するであろう。
【０１０９】
追加で、材料、方法、および実施例は、単なる例示であり限定的であることは意図しない。個別の実施形態のコンテクストにおいて、明確性のために以上および以下に記載した本発明の一定の特質はまた、単一実施形態において組み合わされて提供され得ることが、評価されるべきである。逆に、簡潔さのために単一実施形態のコンテクストにおいて記載された本発明の種々の特質はまた、別個にまたはいずれかの副次的な組み合わせで提供され得る。さらに、範囲中に規定された値への参照は、その範囲内の各およびすべての値を包含する。
【実施例】
【０１１０】
以下の実施例は本発明の一定の特徴および利益を例示する。これらは本発明の例示であり限定ではないことが意図される。すべてのパーセントは、特に明記されていない限り重量当たりである。
【０１１１】
（実施例１）
この実施例は、式Ｉ（式中、ｄ＝４である）を有する新規の有機金属化合物、化合物１の調製を例示する。
【０１１２】
【化１０】
2008504371.tif 000011
【０１１３】
アセチルアセトネート（ａｃａｃ）を配位子（Ｙ）として備えたアリール構成組織構造を、以下のようにして調製した。Ｎ2−充填されたグローブボックス内において、滴下漏斗、ゴム被覆ストッパーおよび攪拌棒を備えた１００ｃｃガラスポットに３．２０ｇ（３２当量）の２，４−ペンタンジオンおよび３５ｃｃのＴＨＦを充填した。セプタムシールを備えたガラスボトルに、１．８３ｇ（４．１７当量）の１，２，４，５−テトラ−ブロモメチルベンゼンおよび２５ｃｃのＴＨＦを充填した。バルブを備えたガラスシリンジに、３５ｃｃの、２Ｍ（７０当量）のＬＤＡ（リチウムジイソプロピルアミド）のエチルベンゼン／ＴＨＦ／ヘプタン溶液を充填した。ポット、ボトルおよびシリンジを換気フードに移し、ポットを所定位置にクランプしおよびＮ2パージを滴下漏斗の頂部に配設した。ドライアイス−アセトン冷却浴を用いてポットを冷却しおよび攪拌を開始した。１５分後、低圧Ｎ2をカニューレと共に用いて溶液をボトルからポットに移した。シリンジ中の溶液をポットに約１５分かけて攪拌しながら注入した。ドライアイス−アセトン冷却と共に攪拌を１時間継続した。滴下漏斗中の溶液をポットに、１０〜１５分の時間をかけて、攪拌およびドライアイス−アセトン冷却しながら添加し、および追加の時間継続した。冷却を濡れた氷に変更しおよび攪拌を３時間続けた。濡れた氷を、攪拌を継続しながら、一晩かけて徐々に溶解させた。４５ｃｃの氷水および１５ｃｃの濃ＨＣｌから急冷溶液を調製した。ポットの内容物を徐々に急冷溶液に注ぎいれ、続いて得られた混合物を分液漏斗中で振盪した。反応混合物を、約５０ｃｃ分量の塩化メチレンで三回抽出し、ＭｇＳＯ4で乾燥させおよび真空ストリップして２．６７ｇの粗生成物を得た。１．０３ｇ分量の粗生成物を、シリカゲルの２ｃｍ直径×４ｃｍカラムで、塩化メチレン、塩化メチレン／酢酸エチル（５０／５０）、酢酸エチル、および最後にメタノールを順次に用いて溶離することにより精製した。溶剤の蒸発の際、塩化メチレンが０．０６２ｇの最終生成物をもたらし、および塩化メチレン／酢酸エチル画分が０．２３３ｇの最終生成物を溶離した。０．２９５ｇの最終生成物の組み合わせた収率は、出発１，２，４，５−テトラ−ブロモメチルベンゼンを基準として２８％であった。1Ｈ  ＮＭＲ（ＣＤ2Ｃｌ2、２０℃）、δ：６．８（４Ｈ）、５．４（１Ｈ）、３．５（２Ｈ）、２．８（２Ｈ）、２．５（２Ｈ）、２．１（３Ｈ）、および１．９（３Ｈ）。
【０１１４】
結合した配位子（Ｌ4）を備えたアリール構成組織構造を、有機金属Ｉｒ化合物（すでに、これに配位した２つの配位子（Ｌ1）を有している）に、以下のように錯化した。０．１１ｇ（約０．２１当量）の１，２，４，５−テトラ−（３，５−ジオキソ−ヘキシル）ベンゼン（上で調製されたとおり）と、０．２１ｇ（０．８７当量）のＮａＨおよび２５ｃｃの１，２−ジメトキシエタンとの混合物をＮ2下で攪拌した。１０分後、（特許文献５）中の手法に基づいて形成した、０．５９４ｇ（０．４２当量）のビス−２−（４−フルオロフェニル）−５−トリフルオロメチルピリジン−イリジウム−クロリド架橋型二量体を添加し、および８５℃（油浴）で一晩攪拌した。次に、０．１０ｇ（０．７２当量）のＫ2ＣＯ3および０．０５０ｃｃのＨ2Ｏを混合物に添加した。攪拌および８５℃での加熱を一晩継続した。得られた透明なオレンジの溶液と淡い黄色の固体との混合物を濾過し、および濾液を蒸発させて０．５９ｇのオレンジの固体をもたらした。０．１４２ｇのオレンジの固体のサンプルを、シリカゲルの２ｃｍ直径×７ｃｍカラムで、塩化メチレン、続いて塩化メチレン／メタノール（５０／５０）を用いて溶離することにより精製した。塩化メチレン溶離液の早い画分を蒸発させて０．０７５ｇの黄色の固体をもたらした。テトラ−Ｉｒ−置換化合物の全体の収率は、出発１，２，４，５−テトラ−（３，５−ジオキソ−ヘキシル）ベンゼン（化合物Ｅ１０３２９１−１２５）を基準にして４６％であった。1Ｈ  ＮＭＲ（ＣＤ2Ｃｌ2、２０℃），1Ｈ  ＮＭＲ（ＣＤ2Ｃｌ2、２０℃）、δ：８．６（２Ｈ）、７．９（２Ｈ）、７．７５（２Ｈ）、７．６（２Ｈ）、７．４５（４Ｈ）、６．６（２Ｈ）、６．４５（１Ｈ）、５．８５（２Ｈ）、２．３（２Ｈ）、２．０（２Ｈ）、および１．７（３Ｈ）。19ＦＮＭＲ（ＣＤ2Ｃｌ2、２０℃）、１０９．３（１Ｆ）、６３．２（３Ｆ）および６３．０（３Ｆ）。
【０１１５】
（実施例２）
この実施例は、式Ｉ（式中、ｅ＝ｆ＝０である）を有する新規の有機金属化合物、化合物２の調製を例示する。
【０１１６】
【化１１】
2008504371.tif 000012
【０１１７】
３つの窒素がすべて隣接している、すなわちＩｒの周りの八面体の一面のコーナーにある、ｆａｃ型異性体として、２−（３−ブロモフェニル）−ピリジンを、２−ブロモピリジンの、パラジウムテトラキス−トリフェニルホスフィン触媒の存在下におけるエチレングリコールジメチルエーテル中の３−ブロモフェニルボロン酸との縮合を経由した標準的なスズキカップリング条件を用いて調製した。蒸留後の分離された収率は４０％であった。３−トリフルオロメチルフェニルボロン酸と共にパラジウムホスフィン触媒をも用いたこの第１の材料の第２のスズキカップリングは、所望のＬ1配位子を９８％の収率で与えた。
【０１１８】
０．９ｇの上記のフェニルピリジン化合物および０．３８ｇの塩化イリジウムを、０．７５ｇのトリフルオロ酢酸銀と共に、２ｍＬの２−エトキシエタノールおよび０．５ｍＬの水中にて混合した。混合物を攪拌し、および４時間窒素下で還流し、次いで室温まで冷却した。溶液を、窒素流中での穏やかな加熱によって乾燥するまで蒸発させ、および得られた固体を塩化メチレン（大量）中に抽出し、および濾過して銀を含有する色の濃い固体を除去した。残渣を追加の塩化メチレンで、さらなる黄色が溶出しなくなるまで洗浄した。明るい黄色の溶液を乾燥するまで蒸発させおよびＴＬＣで検査した。黄色の固体を、シリカゲルでのクロマトグラフィで、トルエンを溶離液として用いて精製し、および一番速く流出する黄色帯を回収した。回収した黄色の溶液を蒸発させおよびメタノール／塩化メチレン１：１から再結晶化した。塩化メチレン中のこの黄色の結晶のＮＭＲは、ｆａｃ異性体としての所望の材料に対する予想通りのスペクトル（19Ｆ１重線−６３．２５ｐｐｍで）を示した。回収した固体は、トルエン、塩化メチレン、酢酸エチル等にかなり可溶性であった。収率３５％。
【０１１９】
（実施例３）
この実施例は、式Ｉ（式中、ｅ＝ｆ＝０である）を有する新規の有機金属化合物、化合物３を例示する。
【０１２０】
【化１２】
2008504371.tif 000013
【０１２１】
（化合物３ａ、Ｒ＝４−Ｆ）
これは、配位子合成において３−トリフルオロメチルボロン酸を４−フルオロフェニルボロン酸に置き換えて、上記化合物２について記載したものと同じ方法で調製した。最終生成物のＮＭＲは、それがｆａｃ異性体として所望の化合物（19Ｆ３重線の３重線−１１８．６５ｐｐｍで）であることを示した。
【０１２２】
（化合物３ｂ、Ｒ＝４−ｎ−ブチル）
これは、配位子合成において、３−トリフルオロメチルボロン酸を４−ｎ−ブチル−フェニルボロン酸に置き換えて、上記化合物２について記載したものと同じ方法で調製した。最終生成物のＮＭＲは、それがｆａｃ異性体として所望の化合物（1Ｈ：δ：７．９（１Ｈ）ｄ、７．８（１Ｈ）ｄ、７．５５（１Ｈ）ｔ、７．５２（１Ｈ）ｄ、７．４２（２Ｈ）ｄ、７．１１（２Ｈ）ｄ、７．０（１Ｈ）ｄ、６．８５（２Ｈ）ｍ、２．５２（２Ｈ）ｍ、１．５０（２Ｈ）ｍ、１．２５（２Ｈ）ｍ、０．９０（３Ｈ）ｔ．）であることを示した。
【０１２３】
（化合物３ｃ、Ｒ＝４−ｔ−ブチル）
これは、配位子合成において、３−トリフルオロメチルボロン酸を４−ｔ−ブチル−フェニルボロン酸に置き換えて、上記化合物２について記載したものと同じ方法で調製した。最終生成物のＮＭＲは、それがｆａｃ異性体として所望の化合物（1Ｈδ：７．９（１Ｈ）ｄ、７．７８（１Ｈ）ｄ、７．５５（１Ｈ）ｔ、７．５０（１Ｈ）ｄ、７．４０（２Ｈ）ｄ、７．２３（２Ｈ）ｄ、６．９３（１Ｈ）ｄ、６．８０（２Ｈ）ｍ、１．１９（９Ｈ）ｓ．）であることを示した。
【０１２４】
（化合物３ｄ、Ｒ＝３，５−ＣＦ3）
これは、配位子合成において、３−トリフルオロメチルボロン酸を３，５−ビス−トリフルオロメチルフェニルボロン酸に置き換えて、上記化合物２について記載したものと同じ方法で調製した。最終生成物のＮＭＲは、それがｆａｃ異性体として所望の化合物（19Ｆ１重線−６３．５６ｐｐｍで）であることを示した。
【０１２５】
（実施例４）
この実施例は、式Ｉ（式中、ｅ＝ｆ＝０である）を有する新規の有機金属化合物、化合物４の調製を例示する。
【０１２６】
【化１３】
2008504371.tif 000014
【０１２７】
式中、ｒは１または２である。
【０１２８】
１．０ｇのフェニルピリジン配位子２−（３−フェニル）−フェニルピリジン（３−トリフルオロメチルボロン酸をフェニルボロン酸に置き換えたこと以外、上記実施例２の通り調製した）を、０．７６ｇの塩化イリジウムと共に、１０ｍＬの２−エトキシエタノールおよび１ｍＬの水中で混合した。この混合物を、３０分窒素下で還流し、次いで室温に冷却しおよび窒素流中において乾燥するまで蒸発させた。黄色の固体を塩化メチレン中に抽出しおよび濾過した。得られた黄色の溶液を乾燥するまで蒸発させてクロロ二量体を８５％収率で単離した。
【０１２９】
クロロ二量体（０．６９ｇ）を、２当量（０．５８ｇ）の、上記実施例３ｃにおいて調製した配位子２−（３−（４−ｔ−ブチルフェニル））−フェニルピリジンおよび１ｑトリフルオロ酢酸銀と共に、２−エトキシエタノール中で混合した。混合物を２時間還流し次いで乾燥するまで蒸発させおよび塩化メチレン中に抽出した。塩化メチレンを溶離液として用いたシリカでのクロマトグラフィは、速く流出する緑の発光帯を生成した。この帯の回収、蒸発および塩化メチレン／メタノールからの再結晶化は、明るい黄色の粉状固体をもたらした。塩化メチレン中でのＮＭＲは、これが示した構造の２種の材料のｆａｃ異性体の混合物（ここで、ｒ＝１（化合物４ａ）であり、およびｒ＝２（化合物４ｂ）であり、１：１０の概略比であった）であることを示した。
【０１３０】
（実施例５）
この実施例は中間体構成組織−配位子、化合物５の調製を例示する。
【０１３１】
【化１４】
2008504371.tif 000015
【０１３２】
メチルｔｅｒｔ−ブチルケトンの無水ＴＨＦ（１０ｍＬ）溶液（０．９０７ｇ、９．０８ｍｍｏｌ）を、ＮａＨ（０．２１８ｇ、９．０８ｍｍｏｌ）と、ジメチル−１，４−キュバンジカルボキシレートとの５０ｍＬの無水ＴＨＦ中の還流混合物に滴下し、次いで１６時間還流させた。オレンジの混合物を室温に冷却しおよび攪拌しながら氷／水に注ぎ、続いて、エチルエーテル（２×１００ｍＬ）で抽出した。水性層を酸性化した結果、白色の沈殿物を得た。エーテルで抽出した固体を水、塩水で洗浄しおよび硫酸マグネシウム上で乾燥させた。乾燥エーテル溶液を真空下に蒸発させて化合物５を黄褐色の固体として４６％の収率（７４０ｍｇ）で得た。
【０１３３】
（実施例６）
この実施例は、式Ｉ（式中、ｄ＝２である）を有する新規の有機金属化合物、化合物６の調製を例示する。
【０１３４】
【化１５】
2008504371.tif 000016
【０１３５】
窒素の不活性雰囲気下において、実施例５からのアセチルアセトネート配位子（０．１２０ｇ、０．３４ｍｍｏｌ）および［ＩｒＯＨ｛１−（４−ｔｅｒｔ−ブチル−フェニル）−イソキノリン｝2］2（０．５００ｇ、０．３４０ｍｍｏｌ）の２５ｍＬの無水ＴＨＦ中の混合物を３日間還流した。揮発分を蒸発により除去して色の濃い残渣を得た。この残渣をヘキサンで洗浄して濃い赤色の粉末を得、これをさらにフラッシュクロマトグラフィ（シリカ、酢酸エチル）により精製して所望の生成物（０．２１３ｇ、３５％収率）を得た。
【０１３６】
（実施例７）
この実施例は、式Ｉ（式中、ｄ＝２である）を有する新規の有機金属化合物、化合物７の生成を例示する。
【０１３７】
【化１６】
2008504371.tif 000017
【０１３８】
実施例６において要点を記載した手法を用いて、［ＩｒＯＨ｛２−（４−フルオロ−フェニル）−（５−トリフルオロメチル）ピリジン｝2］2（０．５００ｇ、０．３５３ｍｍｏｌ）および実施例１からのアセチルアセトネート配位子（０．１２６ｇ、０．３５３ｍｍｏｌ）で開始した。所望のイリジウム化合物を、黄色粉末（０．１０７ｇ、１７．５％収率）として、フラッシュクロマトグラフィ（シリカ、ＣＨ2Ｃｌ2）19Ｆ  ＮＭＲ（ＣＤ2Ｃｌ2）：−６３．１３（Ｆ），−１０９．９（ＣＦ3）を用いて精製した後に単離した。
【０１３９】
（実施例８）
この実施例は、構成組織−配位子前駆体、化合物８の調製を例示する。
【０１４０】
【化１７】
2008504371.tif 000018
【０１４１】
冷却（−７８℃）した２，４−ペンタンジオン（２．１３ｍＬ、２０．８２ｍｍｏｌ）のＴＨＦ（３５ｍＬ）溶液に、窒素下において、２．０Ｍリチウムジイソプロピルアミド（２０．８ｍｌ、４１．６ｍｍｏｌ）を徐々に添加した。この混合物を−７８℃で１時間攪拌し、その後、ジブロモ−ｐ−キシレン（２．１９９ｇ、８．３３ｍｍｏｌ）のＴＨＦ（２５ｍＬ）溶液。反応を−７８℃で３０分維持し、および徐々に室温に温めた。混合物を４ＭＨＣｌで急冷し、Ｅｔ2Ｏで抽出し、および硫酸ナトリウム上で乾燥させた。生成物を蒸留によっておよびフラッシュクロマトグラフィを用いることにより精製して生成物をオイルとして３２％の収率（０．８グラム）で得た。
【０１４２】
（実施例９）
この実施例は、式Ｉ（式中、ｄ＝２である）を有する新規の有機金属化合物、化合物９の調製を例示する。
【０１４３】
【化１８】
2008504371.tif 000019
【０１４４】
実施例６のための手法を、［ＩｒＯＨ｛１−（４−ｔｅｒｔ−ブチル−フェニル）−イソキノリン｝2］2（０．４８３ｇ、０．３３ｍｍｏｌ）および実施例８からのアセチルアセトネート配位子（０．１００ｇ、０．３３ｍｍｏｌ）と共に用いた。粗生成物をＣＨ2Ｃｌ2／ヘキサンからの結晶化で精製して、生成物を濃い赤色の固体（０．１２５ｇ、２２％収率）として得た。
【０１４５】
（実施例１０）
この実施例は、式Ｉ（式中、ｄ＝２である）を有する新規の有機金属化合物、化合物１０の調製を例示する。
【０１４６】
【化１９】
2008504371.tif 000020
【０１４７】
実施例６のための手法を、［ＩｒＯＨ｛２−（４−フルオロ−フェニル）−（５−トリフルオロメチル）ピリジン｝2］2（０．４５６ｇ、０．３３ｍｍｏｌ）および実施例８からのアセチルアセトネート配位子（０．１００ｇ、０．３３ｍｍｏｌ）と共に用いた。粗生成物をクロマトグラフィ（ＣＨ2Ｃｌ2）により精製して生成物を黄色の粉末（０．２７０ｇ、５０％収率）として得た。19ＦＮＭＲ（ＣＤ2Ｃｌ2、３７６．８ＭＨｚ）δ−６３．０４（ＣＦ3）、−６３．２２（ＣＦ3）、１０９．４５（Ｆ）。
【０１４８】
（実施例１１）
この実施例は、式Ｉ（式中、ｅ＝ｆ＝０である）を有する新規の有機金属化合物、化合物１１の調製を例示する。
【０１４９】
【化２０】
2008504371.tif 000021
【０１５０】
窒素の雰囲気下で、｛ＩｒＣｌ［４−ｔ−Ｂｕ−フェニル）−イソキノリン］2｝2（（特許文献６）において要点が記載された手法に従って合成した、３．００ｇ、２．０１ｍｍｏｌ）のエトキシエタノール（５０ｍＬ）溶液およびＮａ（５−エチル−ノナン−２，４−ジオン）（ＮａＨと５−エチル−ノナン−２，４−ジオン（（特許文献７））との反応により合成した、０．８６７ｇ、４．２１ｍｍｏｌ）を１２０℃で４５分攪拌した。混合物を乾燥するまで蒸発させおよび残渣をＣＨ2Ｃｌ2に溶解させ、および、ＣＨ2Ｃｌ2を溶離溶剤として用いてシリカのパッドを通過させた。粗生成物を蒸発により単離し、次いでクロマトグラフィ（シリカ、ＣＨ2Ｃｌ2）を用いてさらに精製して、生成物を５４％の収率（１．９５ｇ）で得た。1Ｈ  ＮＭＲ（ＣＤ2Ｃｌ2、５００ＭＨｚ）δ０．４４（３Ｈ）、０．５８（３Ｈ）、０．９２（９Ｈ）、１．０３（９Ｈ）、１．０３−１．２５（１２Ｈ）、５．２５（１Ｈ）、６．１６（１Ｈ）、６．５２（１Ｈ）、７．０３（２Ｈ）、７．５０（２Ｈ）、７．７３（４Ｈ）、７．９３（２Ｈ）、８．１２（２Ｈ）、８．４７（２Ｈ）、８．９４（２Ｈ）。
【０１５１】
（実施例１２）
この実施例は、式Ｉ（式中、ｅ＝ｆ＝０である）を有する新規の有機金属化合物、化合物１２の調製を例示する。
【０１５２】
【化２１】
2008504371.tif 000022
【０１５３】
実施例１１のための手法を、｛ＩｒＣｌ［２−フェニルキノリン］2｝2（（特許文献６）において要点が記載された手法に従って合成した、２．２５ｇ、３．５ｍｍｏｌ）およびＮａ（５−エチル−ノナン−２，４−ジオン）（ＮａＨと５−エチル−ノナン−２，４−ジオン（（特許文献７））との反応により合成した、１．０８ｇ、５．２５ｍｍｏｌ）を使用して、用いた。化合物１２を明るい赤色の結晶性固体として、６８％の収率（１．８６ｇ）で単離した。
【０１５４】
（実施例１３）
この実施例は、式Ｉ（式中、ｄ＝２である）を有する新規の有機金属化合物、化合物１３の調製を例示する。
【０１５５】
【化２２】
2008504371.tif 000023
【０１５６】
実施例６のための手法を、［ＩｒＯＨ｛２−（４−フルオロ−フェニル）−（５−トリフルオロメチル）ピリジン｝2］2（０．２５０ｇ、０．１７１ｍｍｏｌ）およびアセチルアセトネート配位子Ａ（実施例８において要点が記載された手法に従って合成した、０．０６５ｇ、０．１７１ｍｍｏｌ）と共に用いた。粗生成物を、塩化メチレン／ヘキサン（９：１）を用いたフラッシュクロマトグラフィにより精製し、所望の生成物を赤色の粉末として３０．５％の収率（０．０９４ｇ）で得た。
【０１５７】
（実施例１４）
この実施例は、式Ｉ（式中、ｄ＝２である）を有する新規の有機金属化合物、化合物１４の調製を例示する。
【０１５８】
【化２３】
2008504371.tif 000024
【０１５９】
実施例６において要点を記載した手法を用いて、［ＩｒＯＨ｛２−（４−フルオロ−フェニル）−（５−トリフルオロメチル）ピリジン｝2］2（０．２５０ｇ、０．１７７ｍｍｏｌ）およびアセチルアセトネート配位子Ａ（実施例８において要点が記載された手法に従って合成した、０．０６７ｇ、０．１７７ｍｍｏｌ）で開始した。所望のイリジウム化合物を黄色−オレンジの粉末（０．１００ｇ、３２％収率）として、ＣＨ2Ｃｌ2／ヘキサンからの結晶化により単離した。19ＦＮＭＲ（ＣＤ2Ｃｌ2、３７６．８ＭＨｚ）δ−６３．０４，−６３．０８，−６３．１８，−６３．１９，１０９．４５。分析計算値：Ｃ，４９．１８、Ｈ，２．７６、Ｎ，３．１７。実測値：Ｃ，５０．１７、Ｈ，２．８６、Ｎ，３．４９。
【０１６０】
（実施例１５）
この実施例は、式Ｉ（式中、ｄ＝２である）を有する新規の有機金属化合物、化合物１５の調製を例示する。
【０１６１】
【化２４】
2008504371.tif 000025
【０１６２】
実施例６において要点を記載した手法を用いて、［ＩｒＯＨ｛２−（４−フルオロ−フェニル）−（５−トリフルオロメチル）ピリジン｝2］2（０．２５０ｇ、０．１７７ｍｍｏｌ）およびアセチルアセトネート配位子Ｃ（実施例８において要点が記載された手法に従って合成した、０．０７４ｇ、０．１７７ｍｍｏｌ）で開始した。所望のイリジウム化合物を黄色−オレンジの粉末（０．２１４ｇ、６７％収率）として、ＣＨ2Ｃｌ2／ヘキサンからの結晶化により単離した。19ＦＮＭＲ（ＣＤ2Ｃｌ2、３７６．８ＭＨｚ）δ−６３．１，１０９．４４。分析計算値：Ｃ，５０．０３、Ｈ，３．０３、Ｎ，３．１１。実測値：Ｃ，５０．２７、Ｈ，２．８８、Ｎ，３．００。
【０１６３】
（実施例１６）
この実施例は、多金属赤色放射材料（実施例９からの化合物９、以下に例示した）をドーパントとして、ポリ（フルオレン）マトリックス中で用いる、有機発光ダイオード（ＯＬＥＤ）の製造を例示する。得られたブレンドは、ＯＬＥＤにおける活性赤色−放射層として用いられる。この素子の電気的性能を、第２の素子が類似する単金属化合物（実施例１１からの化合物１１、以下に例示した）を多金属化合物の代わりの赤色ドーパントとして含有すること以外は同じＯＬＥＤと比較する。
【０１６４】
【化２５】
2008504371.tif 000026
【０１６５】
（多金属赤色放射化合物を備えたＯＬＥＤ）
このＯＬＥＤ実施例中の有機フィルム構成成分は、すべて溶液処理された。素子アセンブリは以下の通りである。ＩＴＯ／ガラス基材（適用されたフィルム）をパターン化し（素子活性領域＝２５ｍｍ2の全体）および水性洗浄剤続いてイソプロパノールを用いて超音波的に洗浄した。基材を、次いで、３００Ｗ酸素プラズマオーブン中に１５分置くことによりさらに洗浄した。ポリ（エチレンジオキシチオフェン）−ポリ（スチレンスルホン酸）（ＰＥＤＯＴ−ＰＳＳＡ、バイエル社（Ｂａｙｅｒ  Ｃｏｒｐ．））緩衝層（すなわち正孔輸送／注入層）を、次いで、６０ｎｍの厚さにスピンコートした。フィルムを２００℃のホットプレート上で３分乾燥させた。基材を、次いで、窒素充填グローブボックスに移し、この時点でポリ（フルオレン）溶液（７５ｍｇ）、赤色放射多金属化合物（１．５ｍｇ）、および無水トルエン（７．５ｍＬ）を７０ｎｍの厚さで基材上にスピンコートした。基材を、次いで、高真空室に移し、ここでＬｉＦ（２．０ｎｍ）続いてＣａ（２０．０ｎｍ）および次いでＡｌ（４００ｎｍ）を２．０×１０-6ｔｏｒｒで熱的に堆積した。得られたＯＬＥＤ素子を、次いでガラススライドを陰極の頂部にＵＶ硬化性エポキシ樹脂を用いて接着することにより空気からシールした。
【０１６６】
素子を、電流−電圧、輝度−電圧、輝度−電流、効率−電圧、および効率−電流プロファイルを取得することにより完全に特徴付けた。コンピュータ動作される（ラブビューソフトウェア（Ｌａｂｖｉｅｗ  ｓｏｆｔｗａｒｅ））キースレイソースメジャメントユニット（Ｋｅｉｔｈｌｅｙ  Ｓｏｕｒｃｅ−Ｍｅａｓｕｒｅｍｅｎｔ  Ｕｎｉｔ）および光ダイオードの使用によって達成された。この光ダイオードは、２５ｍｍ2の全素子活性領域にわたって積分光を出力する。エレクトロルミネッセンススペクトルもまた取得して、このＯＬＥＤからの光出力が色座標ｕ’＝０．４９、ｖ’＝０．５２を有することを示した。７つの別個の素子からの平均性能は以下の通りである。電源入（１０ｃｄ／ｍ2で）＝５．０Ｖ、動作電圧（２００ｃｄ／ｍ2で）＝５．９Ｖ、効率＝２．０ｃｄ／Ａ、２００ｃｄ／ｍ2で。
【０１６７】
（類似する単金属赤色放射化合物を備えたＯＬＥＤ）
このＯＬＥＤ実施例中の有機フィルム構成成分は、すべて溶液処理された。素子アセンブリは以下の通りである。ＩＴＯ／ガラス基材（適用されたフィルム）をパターン化し（素子活性領域＝２５ｍｍ2の全体）および水性洗浄剤続いてイソプロパノールを用いて超音波的に洗浄した。基材を、次いで、３００Ｗ酸素プラズマオーブン中に１５分置くことによりさらに洗浄した。ポリ（エチレンジオキシチオフェン）−ポリ（スチレンスルホン酸）（ＰＥＤＯＴ−ＰＳＳＡ、バイエル社（Ｂａｙｅｒ  Ｃｏｒｐ．））緩衝層（すなわち正孔輸送／注入層）を、次いで６０ｎｍの厚さにスピンコートした。フィルムを２００℃のホットプレート上で３分乾燥させた。基材を、次いで、窒素充填グローブボックスに移し、この時点でポリ（フルオレン）溶液（７５ｍｇ）、赤色放射単金属化合物（１．５ｍｇ）、および無水トルエン（７．５ｍＬ）を７０ｎｍの厚さで基材上にスピンコートした。基材を、次いで、高真空室に移し、ここでＬｉＦ（２．０ｎｍ）続いてＣａ（２０．０ｎｍ）および次いでＡｌ（４００ｎｍ）を２．０×１０-6ｔｏｒｒで熱的に堆積した。得られたＯＬＥＤ素子を、次いでガラススライドを陰極の頂部にＵＶ硬化性エポキシ樹脂を用いて接着することにより空気からシールした。
【０１６８】
素子を、電流−電圧、輝度−電圧、輝度−電流、効率−電圧、および効率−電流プロファイルを取得することにより完全に特徴付けた。コンピュータ動作される（ラブビューソフトウェア（Ｌａｂｖｉｅｗ  ｓｏｆｔｗａｒｅ））キースレイソースメジャメントユニット（Ｋｅｉｔｈｌｅｙ  Ｓｏｕｒｃｅ−Ｍｅａｓｕｒｅｍｅｎｔ  Ｕｎｉｔ）および光ダイオードの使用によって達成された。この光ダイオードは、２５ｍｍ2の全素子活性領域にわたって積分光を出力する。エレクトロルミネッセンススペクトルもまた取得して、このＯＬＥＤからの光出力が色座標ｕ’＝０．４９、ｖ’＝０．５２を有することを示した。７つの別個の素子からの平均性能は以下の通りである。電源入（１０ｃｄ／ｍ2で）＝４．６Ｖ、動作電圧（２００ｃｄ／ｍ2で）＝５．３Ｖ、効率＝１．９ｃｄ／Ａ、２００ｃｄ／ｍ2で。
【０１６９】
（実施例１７）
この実施例は、式Ｉ（式中、ｅ＝ｆ＝０、およびａ＝３である）を有する新規の有機金属化合物、化合物１７の調製を例示する。
【０１７０】
【化２６】
2008504371.tif 000027
【０１７１】
イリジウム（ＩＩＩ）トリス（２−（５’−ブロモフェニル）ピリジナト−Ｎ，Ｃ2'）（０．２５０ｇ、０．２８ｍｍｏｌ）、４−（Ｎ−ブトキシフェニル）ボロン酸（０．１８１ｇ、０．９３ｍｍｏｌ）、カリウムカーボネートの２Ｍ溶液（２０．５ｍＬ）およびＰｄ（ＰＰｈ3）4（０．０２４ｇ、０．０２１ｍｍｏｌ）のＴＨＦ（３４ｍＬ）、トルエン（２７ｍＬ）およびエタノール（１０ｍＬ）中の懸濁液を窒素下に置き、および還流下に２４時間加熱した。混合物をＣＨ2Ｃｌ2（２５ｍＬ）および水（２５ｍＬ）で希釈し、および黄色の有機層を分離しならびに水で２回洗浄し、硫酸マグネシウムで乾燥させ、濾過しおよび乾燥させた。粗材料を７５％ＣＨ2Ｃｌ2／ヘキサンを用いた短いシリカカラムを通過させ、濃縮し、および減圧下で乾燥させて、化合物１７（８５ｍｇ、２７％）を黄色の粉末としてもたらした。
【０１７２】
（実施例１８）
この実施例は、式Ｉ（式中、ｅ＝ｆ＝０、およびａ＝２である）を有する新規の有機金属化合物、化合物１８の調製を例示する。
【０１７３】
【化２７】
2008504371.tif 000028
【０１７４】
化合物１７８の合成に用いた手法を、イリジウム（ＩＩＩ）トリス（２−（５’−ブロモフェニル）ピリジナト−Ｎ，Ｃ2'）（０．０１５ｇ、０．０１６ｍｍｏｌ）、３，５−ジ（２−エチルヘキシルオキシ）フェニルボロン酸（０．０２９ｇ、０．０５４ｍｍｏｌ）、カリウムカーボネート（０．６ｍＬ）の２Ｍ溶液およびＰｄ（ＰＰｈ3）4（０．１２６ｇ、０．０１１ｍｍｏｌ）を使用して、用いた。化合物１８を無色のオイルとして８９％の収率（３１ｍｇ）で単離した。
【図面の簡単な説明】
【０１７５】
【図１】本発明のいくつかの化合物の例を示す。
【図２】本発明のいくつかの化合物の例を示す。
【図３Ａ】本発明のいくつかの化合物の例を示す。
【図３Ｂ】本発明のいくつかの化合物の例を示す。
【図３Ｃ】本発明のいくつかの化合物の例を示す。
【図３Ｄ】本発明のいくつかの化合物の例を示す。
【図３Ｅ】本発明のいくつかの化合物の例を示す。
【図４】本発明のいくつかの化合物の例を示す。
【図５】１つの例示的な発光素子の例の概略図である。
【図１】
2008504371.tif 000040
【図２】
2008504371.tif 000041
【図３Ａ】
2008504371.tif 000042
【図３Ｂ】
2008504371.tif 000043
【図３Ｃ】
2008504371.tif 000044
【図３Ｄ】
2008504371.tif 000045
【図３Ｅ】
2008504371.tif 000046
【図４】
2008504371.tif 000047
【図５】
2008504371.tif 000048
【国際調査報告】
2008504371.tif 000049
2008504371.tif 000050
2008504371.tif 000051